(57)【要約】【課題】耐久性に優れた長寿命の金属ベルト及び被覆ベルトを提供する。【解決手段】電鋳により無端状に形成され、結晶配向比Ｉ（２００）／Ｉ（１１１）が８０以上２５０以下の結晶配向性を有し、ニッケルを主成分とする。【選択図】    図３
2004183033.tif 000002
【特許請求の範囲】
【請求項１】
電鋳により無端状に形成され、結晶配向比Ｉ（２００）／Ｉ（１１１）が８０以上２５０以下の結晶配向性を有し、ニッケルを主成分とすることを特徴とする金属ベルト。
【請求項２】
前記結晶配向比Ｉ（２００）／Ｉ（１１１）が１００以上であることを特徴とする請求項１に記載の金属ベルト。
【請求項３】
電鋳により無端状に形成され、結晶配向比Ｉ（２００）／Ｉ（１１１）が８０以上２５０以下の結晶配向性を有し、ニッケルを主成分とする金属基材と、
この金属基材の外周上に直接又は少なくとも１層の弾性層を介して形成された離型層と、を具備することを特徴とする被覆ベルト。
【請求項４】
前記結晶配向比Ｉ（２００）／Ｉ（１１１）が１００以上であることを特徴とする請求項３に記載の被覆ベルト。
【発明の詳細な説明】
【０００１】
【発明の属する技術分野】
複写機、ファクシミリ、レーザービームプリンター等の画像形成装置に用いられる無端状の金属ベルト及びその金属ベルトを被覆した被覆ベルトに関する。
【０００２】
【従来の技術】
画像形成装置の小型化、省エネルギー化、印字・複写の高速化などの要求に応えるために、定着ローラの代わりに無端状の定着ベルト（エンドレスベルトまたはチューブ）を従動回転させるベルト定着方式が採用されている。定着ベルトは、その内面に加熱手段を接触させることにより、薄いベルトを介するだけで、転写材上のトナー像をほぼ直接的に加熱して定着させることができるため、電源投入後の待ち時間を少なくすることができるという利点がある。
【０００３】
このような定着ベルトにおいては、無端状の金属ベルト基材の上に、直接または弾性層を介して離型層が被覆形成されている。離型層は、多くの場合、フッ素樹脂などの耐熱性と離型性に優れた耐熱性樹脂からなるものである。耐熱性樹脂離型層は、弾力性に乏しいため、金属ベルト基材と離型層との間に弾性層を配置して、定着性及び画質を向上させることが多い。離型層がシリコーンゴム層等の弾力性と離型性とを備えたゴム層である場合、中間の弾性層を省略することができる。転写ベルト、帯電ベルト、搬送ベルトなどでは、金属ベルト基材を単独で、あるいは金属ベルト基材と離型層からなる無端状ベルトが用いられる。
【０００４】
金属ベルト基材として、電鋳（電気鋳造：ｅｌｅｃｔｒｏｆｏｒｍｉｎｇ）を用いて形成された無端状ニッケルベルトが例えば特許文献１および特許文献２により公知である。電鋳法では、導電性を有する母型（電型、鋳型）、例えばステンレス製の円筒状母型を陰極とし、その表面にニッケルメッキ浴を用いて電気メッキを施すことによりニッケルメッキ膜を形成し、このメッキ膜を母型から剥離（脱型）して製品とする。母型が金属の場合には、剥離のための表面処理を施し、母型が非金属の場合には、メッキを行なうための導電性処理を施す。
【０００５】
【特許文献１】
特開２００２−２５８６４８号公報（第３頁の段落００１３〜００１８、第４頁の段落００２９、第１２頁の段落０１０８の表２）
【０００６】
【特許文献２】
特開２００２−２４１９８４号公報（第６頁の段落００３３〜００３６、第１４頁の段落０１０１の表２）
【０００７】
【発明が解決しようとする課題】
しかしながら、従来の金属ベルトは、高温下では疲労強度が十分でなく、耐久性に乏しい。ベルト定着方式の場合には、ベルト自身の回転に伴ってニップ部およびその出入口においてベルトが繰り返し屈曲することに加え、周速差によるねじれが生じるために機械的に疲労しやすく、定着温度を上げると耐久時間が短くなるなど耐熱耐久性の点で懸念されている。特に高速プリンターの定着ニップは広く、加圧力も高く、ベルトに負荷される機械的な力が増加し、定着温度も高く設定するために、従来品は比較的短期間で破断する傾向にあり、ベルト交換頻度が高い。
【０００８】
本発明は上記の課題を解決するためになされたものであり、耐久性に優れた長寿命の金属ベルト及び被覆ベルトを提供することを目的とする。
【０００９】
【課題を解決するための手段】
（金属ベルト）
本発明に係る金属ベルトは、電鋳により無端状に形成され、結晶配向比Ｉ（２００）／Ｉ（１１１）が８０以上２５０以下の結晶配向性を有し、ニッケルを主成分とすることを特徴とする。
【００１０】
定着ベルトが持つべき特性として、最高加熱温度に耐えられるだけの耐熱性と機械的強度などの基本的な性能があげられるが、さらに耐久性を向上させるためには高温での疲労特性に優れていることが要求される。本発明の金属ベルトでは、結晶成長が（２００）面優先成長としており、これにより高温での耐疲労性すなわち耐久性が向上する。結晶成長が（２００）面優先成長であれば高温下にさらされてもベルトの柔軟性や強度劣化が起こりにくく、高温で使用される定着ベルトにおいて有利になるからである。
【００１１】
本発明において、（２００）面優先成長とは、母型表面に平行方向の（２００）面に優先的に結晶成長することをいう。結晶配向比Ｉ（２００）／Ｉ（１１１）は、広角Ｘ線散乱回折法により測定した（１１１）面ピーク強度に対する（２００）面ピーク強度の比（ピーク強度比率）で定義される。なお、（２００）面のｄ値は０．１７６２０ｎｍであり、（１１１）面のｄ値は０．２０３４０ｎｍである。
【００１２】
また、本発明では結晶配向比Ｉ（２００）／Ｉ（１１１）を８０以上２５０以下とすることによって、高温熱サイクルに対して十分な耐久性を確保することができる。本発明者らは、結晶配向比Ｉ（２００）／Ｉ（１１１）がベルト耐久性に及ぼす影響について鋭意研究した結果、図３および表１に示すように両者の相関について新たな知見を得た。この知見によれば、熱疲労試験による繰り返し耐久回数は、結晶配向比Ｉ（２００）／Ｉ（１１１）が５０を下回るサンプルＨ，Ｉでは約１３万回と小さく、合格基準の２０万回に達しないが、結晶配向比Ｉ（２００）／Ｉ（１１１）がそれぞれ１１３，１１４，１３２，１４７，１６９，１９８，２４６のサンプルＡ〜Ｇでは合格基準の２０万回を大きく超える結果が得られている。
【００１３】
結晶配向比Ｉ（２００）／Ｉ（１１１）は、出発材料となるニッケルペレットの組成、ニッケル浴の組成と温度、電流密度、金型の表面状態等の様々なパラメータにより影響を受けるために、従来では製造段階で意図的に所望値にすることは難しい。なお、結晶配向比Ｉ（２００）／Ｉ（１１１）が小さい場合、とくに５０以下である場合は、熱サイクル疲労性が悪く、耐久性が不十分になる。特許文献によると、電解浴中の光沢剤に起因するイオウや有機物等がニッケルの結晶成長とともに共析するため高温耐久性に不利になり、しかも、電鋳ニッケルの組織は微結晶になる傾向があるので硬度が高くなり、ベルトの柔軟性に関して問題を生じる場合があると推測されている。本発明者らは、結晶配向比Ｉ（２００）／Ｉ（１１１）が小さいと結晶構造的に熱劣化しやすいと推測する。
【００１４】
本発明の金属ベルト（金属基材）は、実質的にマンガンを含まない。マンガンを含有すると、理由は明らかでないが、結晶配向比を大きくすることができず、高温熱サイクル下での疲労特性が向上しなくなるからである。
【００１５】
金属ベルトには、通常、ニッケルメッキ浴の使用成分などに起因する硫黄やコバルト、炭素などの不純物が含有されていることが多い。硫黄やコバルトなどの不純物が多量に存在すると、メッキ時にニッケルの結晶が層状に整然と成長しにくくなる。これらの不純物の含有量を調整することにより、金属ベルトの特性をさらに改善することができる。
【００１６】
金属ベルトは、例えばステンレス鋼製などの母型を陰極として、電鋳プロセスにより製造される。この場合の電解浴としては、例えばスルファミン酸系などの公知のニッケル電解浴を用いることができ、ｐＨ調整剤、ピット防止剤、光沢剤などの添加剤を適宜加えてもよい。例えば、スルファミン酸ニッケルを主成分とし、塩化ニッケルまたは臭化ニッケルが０〜３０ｇ／ｌ、およびホウ酸が３０〜４５ｇ／ｌからなるニッケル電解液が挙げられる。スルファミン酸ニッケルは目的に合わせ低濃度から高濃度まで選択可能である。スルファミン酸ニッケル四水塩として、４５０ｇ／ｌ程度のものは普通浴と呼ばれ、６００ｇ／ｌのものはニッケルスピード浴と呼ばれているものや高濃度浴と呼ばれているものがある。また、さらに低濃度、高濃度を使用することもできる。そして、電解浴温度、陰極電流密度などを制御することによって、所望のニッケルまたはニッケル合金からなるニッケル電鋳が得られる。電鋳プロセスは、用いる電解浴によっても異なるが、通常、電解浴温度４５〜６０℃程度、陰極電流密度１〜１０Ａ／ｄｍ２程度で行なうことが好ましい。電鋳プロセスによるニッケルは、電解浴中にサッカリン、ベンゼンスルホン酸ナトリウム、ナフタレンスルホン酸ナトリウム等含む一次光沢剤（応力減少剤）、２−ブチン−１，４−ジオール、クマリン、ジエチルトリアミン等含む二次光沢剤と呼ばれる添加剤を加えることにより、電着応力を低減させて成型精度を向上させる。このとき加える添加剤の量を調整することにより、ニッケル電鋳の結晶配向比Ｉ（２００）／Ｉ（１１１）を制御することができる。なお、電流密度、浴温等のプロセス条件でさらに調整可能である。
【００１７】
結晶配向比Ｉ（２００）／Ｉ（１１１）を大きくするには、特定の浴組成と特定の製造プロセスとを組み合せる必要がある。浴組成の面からは、所定量の一次光沢剤および二次光沢剤を含有し、マンガンを実質的に含まず、かつ不可避不純物であるコバルトを５ｍｇ／ｌ未満に抑える。製造プロセスの面からは、電鋳時の電流密度を適切に調整することで（２００）面を優先成長させることができ、Ｘ線回折法で測定した（２００）面ピーク強度が高くなる。
【００１８】
金属ベルトの厚みは、次の式で表される表皮深さより厚く、特に１μｍ以上１００μｍ以下にすることが好ましい。表皮深さσ［ｍ］は、励磁回路の周波数ｆ（Ｈｚ）と透磁率μと固有抵抗ρ（Ωｍ）でσ＝５０３×（ρ／ｆμ）１／２と表される。これは電磁誘導で使われる電磁波の吸収の深さを示しており、これより深いところでは電磁波の強度は１／ｅ以下になっており、逆にいうとほとんどのエネルギーはこの深さまでで吸収されている。金属ベルトの厚みが１μｍを下回ると、ベルトがほとんどの電磁エネルギーを吸収しきれなくなり、効率が低下してくることがあるので好ましくない。一方、金属ベルトの厚みが１００μｍを上回ると、剛性が大きくなり、柔軟性が低下してくるので、屈曲性が損なわれて回転体として使用しにくくなる傾向にある。セラミックヒータを用いたベルト定着方式に用いる場合では、熱容量を小さくしてクイックスタート性を向上させるために、金属ベルトの厚みを１００μｍ以下とすることが好ましく、さらに５０μｍ以下とすることが最も好ましく、２０μｍ以下とすることがさらに望ましい。
【００１９】
金属ベルトの結晶は、研磨後エッチングした面を観察することで、加熱温度、加熱時間により変化することがわかるが、配向比が高くなると変化しにくくなり、硬さの変化も少なく、強度低下も起こりにくい。高温条件下で結晶の変化や硬さの変化が大きくなると、耐疲労性が損われる。
【００２０】
（被覆ベルト）
本発明に係る被覆ベルトは、電鋳により無端状に形成され、結晶配向比Ｉ（２００）／Ｉ（１１１）が８０以上２５０以下の結晶配向性を有し、ニッケルを主成分とする金属基材と、この金属基材の外周上に直接又は少なくとも１層の弾性層を介して形成された離型層と、を具備することを特徴とする。
【００２１】
離型層には、ＰＦＡ（テトラフルオロエチレン／パーフルオロアルキルエーテル共重合体）、ＰＴＦＥ（ポリテトラフルオロエチレン）、ＦＥＰ（テトラフルオロエチレン／ヘキサフルオロプロピレン共重合体）等のフッ素樹脂、シリコーン樹脂、フルオロシリコーンゴム、フッ素ゴム、シリコーンゴムが好ましく、特にＰＦＡが好ましい。なお、必要に応じて、離型層にはカーボン、酸化すず等の導電剤等を離型層の１０質量％以下含有させてもよい。
【００２２】
離型層の厚さは１μｍ以上１００μｍ以下とすることが好ましい。離型層の厚みが１μｍを下回ると、塗膜の塗ムラで離型性の悪い部分ができたり、耐久性が不足したりすることがある。一方、離型層の厚みが１００μｍを上回ると、熱伝導が悪化することがあり、特に樹脂系の離型層の場合は硬度が高くなって、後述する弾性層の効果がなくなってしまうことがある。
【００２３】
離型層は公知の方法、例えば、フッ素樹脂系の材料で製造する場合、フッ素樹脂粉末を分散塗料化したものをコート・乾燥・焼成する方法により、あるいは予めチューブ化したものを被覆・接着する方法で形成すればよく、ゴム系の場合、液状の材料を成形型に注入し加熱硬化する方法、押出成形後に加熱硬化する方法、あるいは射出成形後に加熱硬化する方法等で形成することができる。
【００２４】
また、予め内面プライマー処理されたチューブ、予め表面プライマー処理されたニッケル電鋳ベルトを円筒金型内に装着し、チューブとニッケル電鋳ベルト間隙間に液状シリコーンゴムを注入、加熱することでゴムの硬化および接着を行う手法を用いれば、弾性層、離型層を同時に形成することも可能である。
【００２５】
弾性層は本発明の必須構成要素ではないが、ある程度のニップ幅や熱容量を確保するために設けることが好ましい。弾性層には、シリコーンゴム、フッ素ゴム、フルオロシリコーンゴム等が好ましく、特にシリコーンゴムが好ましい。弾性層に用いるシリコーンゴムとしては、ポリジメチルシロキサン、ポリメチルトリフルオロプロピルシロキサン、ポリメチルビニルシロキサン、ポリトリフルオロプロピルビニルシロキサン、ポリメチルフェニルシロキサン、ポリフェニルビニルシロキサン、これらポリシロキサンの共重合体等を例示することができる。なお、必要に応じて弾性層には乾式シリカ、湿式シリカ等補強性充填材、炭酸カルシウム、石英紛、珪酸ジルコニウム、クレー（珪酸アルミニウム）、タルク（含水珪酸マグネシウム）、アルミナ（酸化アルミニウム）、ベンガラ（酸化鉄）等を含有させてもよい。
【００２６】
弾性層の厚さは、良好な定着画像品質が得られるので、１０μｍ以上、特に５０μｍ以上が好ましく、１０００μｍ以下、特に５００μｍ以下が好ましい。カラー画像を印刷する場合、特に写真画像等では転写材上で大きな面積にわたってベタ画像が形成される。この場合、転写材の凹凸あるいはトナー層の凹凸に加熱面（離型層）が追従できないと加熱ムラが発生し、伝熱量が多い部分と少ない部分とで画像に光沢ムラが発生する。つまり、伝熱量が多い部分は光沢度が高くなり、伝熱量が少ない部分は光沢度が低くなる。弾性層があまりに薄いと、転写材あるいはトナー層の凹凸に追従しきれず、画像光沢ムラが発生してしまうことがある。また、弾性層があまりに厚いと、弾性層の熱抵抗が大きくなり、クイックスタートを実現するのが難しくなることがある。
【００２７】
摺動層は本発明の必須構成要素ではないが、定着装置を作動させる際の駆動トルクの低減を図るうえで設けることが好ましい。摺動層にはポリイミド樹脂、ポリアミドイミド樹脂、フェノール樹脂、フッ素樹脂、ＰＥＥＫ（ポリエーテルエーテルケトン）樹脂、ＰＥＳ（ポリエーテルスルホン）樹脂、ＰＰＳ（ポリフェニレンスルフィド）樹脂、ＰＦＡ（（テトラフルオロエチレン／パーフルオロアルキルエーテル共重合体）樹脂、ＰＴＦＥ（ポリテトラフルオロエチレン）樹脂、ＦＥＰ（テトラフルオロエチレン／ヘキサフルオロプロピレン共重合体）樹脂、ＬＣＰ（液晶ポリエステル）樹脂などを用いることができる。なお、必要に応じて、摺動層には摺動剤としてフッ素樹脂粉末、グラファイト、二硫化モリブデン等を摺動層に含有させるようにしてもよい。摺動層は、例えば、液状の材料をコート・乾燥・硬化する方法、あるいは予めチューブ化したものを貼りつける方法等で形成することができる。摺動層を設けると、被覆ベルトの熱容量を大きくしすぎることなく、発熱層としての金属基材に発生した熱がベルトの内側に向かわないように断熱できるので、摺動層がない場合と比較して転写材側への熱供給効率がよくなり、消費電力を抑えることもできる。また立ち上がり時間の短縮を図ることもできる。
【００２８】
摺動層の厚さは５μｍ以上１００μｍ以下とすることが好ましい。摺動層の厚みが５μｍを下回ると耐久性が不足することがある。摺動層が１００μｍを上回るとベルトの熱容量が大きくなり、立ち上がり時間が長くなることがある。
【００２９】
【発明の実施の形態】
以下、本発明の種々の好ましい実施の形態について添付の図面を参照して説明する。
【００３０】
図１に示すように、被覆ベルト１０は、無端状の金属ベルトからなる金属基材１を基層として有し、基材１の外面に設けられた弾性層２と、さらにその外面を覆う離型層３と、基材１の内面を覆う摺動層４とを具備する複合構造をなすものである。被覆ベルト１０において、摺動層４が内面側（ベルトガイド面側）であり、離型層３が外面側（加圧ローラ面側）である。なお、金属基材１と弾性層２との間、弾性層２と離型層３との間、あるいは金属基材１と摺動層４との間に、接着のためにプライマー層（図示せず）を設けてもよい。プライマー層はシリコーン系、エポキシ系、ポリアミドイミド系等の公知のものを使用することができ、その厚さは１〜３０μｍ程度である。
【００３１】
（金属ベルト；金属基材）
金属基材１は、本発明の金属ベルトにあたるものであり、電鋳により無端状に形成され、結晶配向比Ｉ（２００）／Ｉ（１１１）が８０以上２５０以下の（２００）面優先成長の結晶配向性を有する。金属基材１は単独で定着ベルト等の用途に用いることができるが、通常の場合には外周面に、直接またはシリコーンゴムなどの弾性層２を介してフッ素樹脂などの離型層３が被覆形成された被覆ベルト１０として用いられる。
【００３２】
金属ベルトの厚み、幅、内径などは、用途に応じて適宜定めることができ、特に限定されないが、厚みは、通常１０〜１０００μｍ、好ましくは１５〜５００μｍ、より好ましくは２０〜１００μｍ程度である。熱容量、熱伝導性、機械的強度、可撓性などのバランスの観点から、３０〜８０μｍ程度の厚みであることが最も好ましい。電子写真複写機の定着ベルトや転写ベルトなどの用途に適用する場合には、幅を転写紙などの転写材の幅に応じて適宜定めることができる。
【００３３】
光沢剤は、一般に、一次光沢剤と二次光沢剤とに分類され、高光沢を得るために両者が併用されることが多い。これらのうち、一次光沢剤は、＝Ｃ−ＳＯ２−の構造を持つ有機化合物であり、例えば、スルホン酸塩（例えば、ナフタレン−１，３，６−トリスルホン酸三ナトリウム等の芳香族スルホン酸塩）、スルホンイミド（例えば、サッカリン）、スルホンアミド、スルフィン酸などが用いられる。これらの中でも、芳香族スルホン酸塩が好ましい。
【００３４】
二次光沢剤としては、Ｃ＝Ｏ、Ｃ＝Ｃ、Ｃ≡Ｎ、Ｃ＝Ｎ、Ｃ≡Ｃ、Ｎ−Ｃ＝Ｓ、Ｎ＝Ｎ、−ＣＨ２−ＣＨ−Ｏ−等の構造を持つ有機化合物が挙げられる。これらの中でも、２−ブチン−１，４−ジオールなどのアルキンジオールやクマリンなどが代表的なものである。本発明において、無端状金属ベルトの結晶配向比Ｉ（２００）／Ｉ（１１１）を所望の範囲内に制御するには、例えば、スルファミン酸ニッケルメッキ浴へアルキンジオールを添加して制御することができる。より具体的には、一次光沢剤として、例えば芳香族スルホン酸塩を使用し、二次光沢剤として、例えば２−ブチン−１，４−ジオールの如きアルキンジオールを用いて調整する方法が挙げられる。ただし、本発明は、特定の方法に限定されるものではなく、結晶配向比Ｉ（２００）／Ｉ（１１１）を上記範囲内に制御できるならば如何なる方法でも採用することができる。
【００３５】
（製造方法）
金属ベルトは、硫酸ニッケルや塩化ニッケルを主成分とするワット浴やスルファミン酸ニッケルを主成分とするスルファミン酸浴などのニッケルメッキ浴を用いて、電鋳法により形成される。電鋳法は、母型の表面に厚メッキを行ない、これを母型から剥離して製品を得る方法である。金属ベルトを得るには、ステンレス、黄銅、アルミニウムなどからなる円筒を母型とし、その表面にニッケルメッキ浴を用いてニッケルメッキ膜を形成する。母型がシリコーン樹脂や石膏などの不導体である場合には、黒鉛、銅粉、銀鏡、スパッタリングなどにより、導電性処理を行なう。金属母型への電鋳では、ニッケルメッキ膜の剥離を容易にするために、母型の表面に酸化膜、化合物膜、黒鉛粉塗布膜などの剥離膜を形成するなどの剥離処理を行なうことが好ましい。
【００３６】
ニッケルメッキ浴は、ニッケルイオン源、アノード溶解剤、ｐＨ緩衝剤、その他の添加剤からなる。ニッケルイオン源としては、スルファミン酸ニッケル、硫酸ニッケル、塩化ニッケルなどがあげられる。アノード溶解剤としては、ワット浴の場合、塩化ニッケルがこの役割を果たしており、この他のニッケル浴では、塩化アンモニウム、臭化ニッケルなどが用いられている。ニッケルメッキは、一般に、ｐＨ３．０〜６．２の範囲で行なわれるが、この間の望ましい範囲に調整するために、ホウ酸、ギ酸、酢酸ニッケルなどのｐＨ緩衝剤が用いられる。その他の添加剤としては、平滑化、ピット防止、結晶微細化、残留応力の低減などを目的として、例えば、光沢剤、ピット防止剤、内部応力減少剤などが用いられる。
【００３７】
ニッケルメッキ浴の組成としては、例えば、スルファミン酸浴の組成としては、スルファミン酸ニッケル３００〜６００ｇ／Ｌ、塩化ニッケル０〜３０ｇ／Ｌ、ホウ酸２０〜４０ｇ／Ｌ、適量の界面活性剤、適量の光沢剤などを含有するものを挙げることができる。ｐＨは、好ましくは３．５〜４．５である。浴温は、好ましくは４０〜６０℃である。電流密度は、好ましくは０．５〜１５Ａ／ｄｍ２の範囲とし、高濃度浴の場合には、３〜４０Ａ／ｄｍ２の範囲とする。
【００３８】
（離型層）
離型層３は、通常、フッ素樹脂、ポリイミド樹脂、ポリアミドイミド樹脂などの離型性を有する耐熱性樹脂を用いて形成されるが、所望により、シリコーンゴムやフッ素ゴム、あるいはフッ素ゴムとフッ素樹脂との混合物、シリコーンゴムとフッ素樹脂との混合物などの離型性と弾性とを兼ね備えたゴム層またはゴム組成物層とすることができる。後者の場合、離型層が弾性を有するので、弾性層を省略することができる。
【００３９】
離型層が耐熱性樹脂層である場合、その厚みは、通常０．１〜１５０μｍ、好ましくは１〜１００μｍ、より好ましくは５〜５０μｍである。離型層が弾性を有するゴム層である場合には、通常、１０μｍ〜５ｍｍ、好ましくは２０μｍ〜３ｍｍ程度である。被覆ベルトの幅や外径などは、用途に応じて適宜定めることができる。
【００４０】
離型層は、前述した通り、通常、フッ素樹脂などの離型性を有する耐熱性樹脂を用いて形成されるが、所望により、シリコーンゴムやフッ素ゴム、あるいはフッ素ゴムとフッ素樹脂との混合物、シリコーンゴムとフッ素樹脂との混合物などの離型性と弾性とを兼ね備えたゴム層またはゴム組成物層とすることができる。
【００４１】
耐熱性樹脂としては、１５０℃以上の温度で連続使用しても、溶融もしくは軟化することがなく、劣化も実質的に進行しない耐熱性を有する樹脂が好ましい。本発明の被覆ベルトが定着ベルトなどとして高温条件下で使用される場合を想定すると、耐熱性樹脂は、連続使用可能温度が２００℃以上の高温下で耐熱性を有する合成樹脂であることがより好ましい。このような耐熱性樹脂としては、例えば、フッ素樹脂、ポリイミド樹脂、ポリアミドイミド樹脂、ポリエーテルスルホン樹脂、ポリエーテルケトン樹脂、ポリベンズイミダゾール樹脂、ポリベンズオキサゾール樹脂、ポリフェニレンスルフィド樹脂、ビスマレイミド樹脂などを挙げることができる。これらの中でも、耐熱性と離型性に優れる点で、フッ素樹脂を挙げることができる。
【００４２】
フッ素樹脂としては、例えば、ポリテトラフルオロエチレン（ＰＴＦＥ）、テトラフルオロエチレン／パーフルオロアルキルビニルエーテル共重合体（ＰＦＡ）、テトラフルオロエチレン／ヘキサフルオロプロピレン共重合体（ＦＥＰ）、エチレン／テトラフルオロエチレン共重合体（ＥＴＦＥ）、ポリクロロトリフルオロエチレン（ＰＣＴＦＥ）、エチレン／クロロトリフルオロエチレン共重合体（ＥＣＴＦＥ）、ポリフッ化ビニリデン（ＰＶＤＦ）などを挙げることができる。
【００４３】
これらのフッ素樹脂は、それぞれ単独で、あるいは２種以上を組み合わせて使用することができる。被覆ベルトを定着ベルトや加圧ベルトなどとして用いる場合には、これらのフッ素樹脂の中でも、耐熱性の観点からＰＴＦＥ及びＰＦＡが好ましい。溶融流動性があり、かつ、表面平滑性に優れたフッ素樹脂被膜が得られ易いことから、ＰＦＡがより好ましい。
【００４４】
フッ素樹脂は、液状フッ素樹脂塗料として使用することができるが、成形性や離型性を高める上で、粉体の形状（粉体塗料）で使用することが好ましい。フッ素樹脂粉体の平均粒子径は、特に限定されないが、粉体塗装法により均一な厚みの薄い被膜を形成する上で、１０μｍ以下であることが好ましい。その下限は、通常１μｍ程度である。特に、平均粒子径１０μｍ以下のＰＦＡ粉体を用いることが好ましい。フッ素樹脂粉体を塗装するには、汎用の各種粉体塗装法を採用することができるが、それらの中でも、粉体を帯電させて塗布する静電塗装法（静電粉体吹き付け法）を用いることが、均一で、よく締まった塗着粉体層を形成する上で好ましい。
【００４５】
フッ素樹脂は、無端状金属ベルト基材の上に塗装した後、常法に従って焼成する。フッ素樹脂層と無端状金属ベルトとの間に弾性層を配置する場合には、無端状金属ベルト基材または予め内面塗装した無端状金属ベルトの上に弾性層を形成した後、フッ素樹脂を塗装・焼成することもできるが、好ましくは、予め内面処理（接着性改善処理）された薄い（３０μｍ以下の）フッ素樹脂チューブを円筒形状金型内に折れじわ等の無いように装着し、弾性層が形成された無端状金属ベルト基材または予め内面塗装した無端状金属ベルトを円柱または円筒型の中子に保持し、フッ素樹脂チューブ内に挿入し、チューブと弾性層の間に接着剤（液状シリコーンゴム）を注入、均一化し、加熱する。焼成後のフッ素樹脂被膜の厚みは、通常、０．１〜１５０μｍ、好ましくは１〜１００μｍ、より好ましくは５〜５０μｍ程度である。弾性層が下層にある場合、弾性層の柔軟性を充分に生かすには、この厚みを３０μｍ以下にすることができる。
【００４６】
予めチューブ化されたフッ素樹脂を使用することにより、表面平滑性及び離型性に優れたフッ素樹脂層を形成することができる。
【００４７】
（弾性層）
弾性層２は必要不可欠のものではなく、本発明では任意の構成要素である。したがって、被覆ベルト１０を、離型層３／金属基材１／摺動層４の三層構造としてもよいし、また離型層３／金属基材１の二層構造としてもよい。特に、転写材上のトナーのり量が少なくトナー層の凹凸が比較的小さいモノクロ画像の加熱定着用の場合は、被覆ベルト１０は弾性層２を省略した三層または二層の形態とすることができる。
【００４８】
弾性層２を設ける場合には、通常は１層でよいが、必要に応じて２層以上とすることができる。弾性層２を形成する材料としては、シリコーンゴム、フッ素ゴムなどの耐熱性に優れたゴム材料であることが好ましい。また、シリコーンゴムやフッ素ゴムなどのゴムにフッ素樹脂を混合したゴム組成物を用いることもできる。それによって複数の弾性層間の密着性を高めることができる。
【００４９】
弾性層２の厚み（２層以上ある場合には、合計厚み）は、用途に応じて適宜定めることができ、特に限定されないが、画像形成装置の定着ベルトなどの用途では、通常、２０〜１０００μｍ、好ましくは１５０〜４５０μｍである。
【００５０】
弾性層２の形成に使用されるゴム材料としては、シリコーンゴム、フッ素ゴムなどの耐熱性に優れたゴムが用いられる。耐熱性ゴムとは、被覆ベルトを例えば定着ベルトや加圧ベルトとして使用した場合、定着温度での連続使用に耐える程度の耐熱性を有するものをいう。具体的には、１５０℃以上の温度で連続使用しても、溶融もしくは軟化することがなく、劣化も実質的に進行しない耐熱性を有するゴム材料が好ましい。
【００５１】
ゴム材料としては、耐熱性が特に優れている点で、ミラブルまたは液状のシリコーンゴム、フッ素ゴム、またはこれらの混合物が好ましい。具体的には、ジメチルシリコーンゴム、フルオロシリコーンゴム、メチルフェニルシリコーンゴム、ビニルシリコーンゴム等のシリコーンゴム；フッ化ビニリデンゴム、テトラフルオロエチレン−プロピレンゴム、テトラフルオロエチレン−パーフルオロメチルビニルエーテルゴム、ホスファゼン系フッ素ゴム、フルオロポリエーテルなどのフッ素ゴム；などが挙げられる。これらの中でも、金型内に注入しやすい液状シリコーンゴムを用いることが好ましい。これらのゴムは、それぞれ単独で、あるいは２種以上を組み合わせて使用することができる。
【００５２】
（摺動層）
ベルト内周面に摺動層４を形成する場合には、無端状金属ベルト基材の内面にポリイミドワニスを塗布し、乾燥後、加熱して脱水・閉環（イミド化）させる。耐熱性樹脂が熱可塑性樹脂の場合には、その溶液を塗布し乾燥させる。摺動層４の厚みも、離型層３の場合と同様に調整することが好ましい。摺動層４の厚さとしては、例えば５μｍ以上、特に１０μｍ以上が好ましく、１００μｍ以下、特に６０μｍ以下とすることが好ましい。摺動層４の厚みが過剰に薄いと、耐久性が不足することがあり、摺動層４の厚みが過剰に厚いと、立ち上り時間が長くなる。なお、摺動層４には必要に応じて摺動剤としてフッ素樹脂粉末、グラファイト、二硫化モリブデン等を含有させてもよい。
【００５３】
【実施例】
（実施例１）
実施例１の金属基材として内径３４ｍｍ、厚み５０μｍの表１に示す金属ベルトサンプルＡを製造し、弾性層２として厚み３００μｍのシリコーンゴム、離型層３として厚み３０μｍのＰＦＡチューブを各々プライマーを介して積層し、さらに摺動層４として厚み１０μｍのポリイミド樹脂層を積層して被覆ベルトを作製した。
【００５４】
金属基材（金属ベルト）の製造において、先ず、電解浴として、スルファミン酸ニッケル四水塩５００ｇ／ｌ、硼酸３５ｇ／ｌなる水溶液浴をつくり、活性炭を充填した容器で０．５μｍのフィルタを用いてろ過しながら、低電流で電解精製を行なった。次に活性炭を取り出し、必要量のピット防止剤を加えた後、一次光沢剤としてナフタレン−１，３，６−トリスルホン酸三ナトリウムを０．３ｇ／ｌ、二次光沢剤として２−ブチン−１，４−ジオールを１００ｍｇ／ｌをそれぞれ添加した。得られた電解浴を用い、ステンレス鋼製の母型を陰極として、電流密度１０．５Ａ／ｄｍ２とし、所定の浴温度下で電鋳を行ない、内径３４ｍｍ、厚み５０μｍの電析体を形成した。純水で洗浄した後、電析体を母型から取り外し、これを金属基材とした。
【００５５】
得られた金属ベルト（サンプルＡ）の結晶配向比Ｉ（２００）／Ｉ（１１１）は、理学電機株式会社製Ｘ線回折装置ＲＩＮＴ−２１００Ｕｌｔｉｍａ＋／ＰＣ（解析ソフト：ＪＡＤＥ）型を用い、広角Ｘ線散乱回折法により（２００）面（ｄ値＝０．１７６２０ｎｍ）と（１１１）面（ｄ値＝０．２０３４０ｎｍ）のＸ線回折強度を測定し、それらの積分強度の比率から求めた。
【００５６】
（実施例２）
実施例２の金属基材として内径３４ｍｍ、厚み５０μｍの表１に示す金属ベルトサンプルＢを製造した。
【００５７】
二次光沢剤の添加量を除いて上記実施例１と同じ条件下で金属ベルトを製造した。二次光沢剤として２−ブチン−１，４−ジオールを１２０ｍｇ／ｌ添加した。
【００５８】
（実施例３）
実施例３の金属基材として内径３４ｍｍ、厚み５０μｍの表１に示す金属ベルトサンプルＣを製造した。
【００５９】
二次光沢剤の添加量を除いて上記実施例１と同じ条件下で金属ベルトサンプルを製造した。二次光沢剤として２−ブチン−１，４−ジオールを１８０ｍｇ／ｌ添加した。
【００６０】
（実施例４）
実施例４の金属基材として内径３４ｍｍ、厚み５０μｍの表１に示す金属ベルトサンプルＤを製造した。
【００６１】
二次光沢剤の添加量と電流密度を除いて上記実施例１と同じ条件下で金属ベルトを製造した。二次光沢剤として２−ブチン−１，４−ジオールを１８０ｍｇ／ｌ添加した。電流密度は８．９Ａ／ｄｍ２とした。
【００６２】
（実施例５）
実施例５の金属基材として内径３４ｍｍ、厚み５０μｍの表１に示す金属ベルトサンプルＥを製造した。
【００６３】
二次光沢剤の添加量と電流密度を除いて上記実施例１と同じ条件下で金属ベルトを製造した。二次光沢剤として２−ブチン−１，４−ジオールを１８０ｍｇ／ｌ添加した。電流密度は７．９Ａ／ｄｍ２とした。
【００６４】
（実施例６）
実施例６の金属基材として内径３４ｍｍ、厚み５０μｍの表１に示す金属ベルトサンプルＦを製造した。
【００６５】
二次光沢剤の添加量と電流密度を除いて上記実施例１と同じ条件下で金属ベルトを製造した。二次光沢剤として２−ブチン−１，４−ジオールを１８０ｍｇ／ｌ添加した。電流密度は５．８Ａ／ｄｍ２とした。
【００６６】
（実施例７）
実施例７の金属基材として内径３４ｍｍ、厚み５０μｍの表１に示す金属ベルトサンプルＧを製造した。
【００６７】
二次光沢剤の添加量と電流密度を除いて上記実施例１と同じ条件下で金属ベルトを製造した。二次光沢剤として２−ブチン−１，４−ジオールを１８０ｍｇ／ｌ添加した。電流密度は５．３Ａ／ｄｍ２とした。
【００６８】
（比較例１）
比較例１の金属基材として内径３４ｍｍ、厚み５０μｍの表１に示す金属ベルトサンプルＨを製造した。この比較例１では二次光沢剤の２−ブチン−１，４−ジオールを添加しなかった。他の条件は上記実施例１と同じとした。
【００６９】
（比較例２）
比較例２の金属基材として内径３４ｍｍ、厚み５０μｍの表１に示す金属ベルトサンプルＩを製造した。この比較例２では二次光沢剤として２−ブチン−１，４−ジオールを６０ｍｇ／ｌ添加した。他の条件は上記実施例１と同じとした。
【００７０】
（比較例３）
比較例３の金属基材として内径３４ｍｍ、厚み５０μｍの表１に示す金属ベルトサンプルＪを製造した。この比較例３では二次光沢剤として２−ブチン−１，４−ジオールを１８０ｍｇ／ｌ添加し、電流密度を０．５Ａ／ｄｍ２としたが、健全な電析体は形成されなかった。
【００７１】
以上のようにして得た無端状の金属ベルトから図２に示す試験片２０を採取して、それぞれにつき耐久性試験を行った。金属材料引張り試験片２０にはＪＩＳＺ２２０１に規定された１３Ｂ号試験片を用いた。試験片２０の各部サイズを次に示す。
【００７２】
平行部の幅Ｗ１；１２．５ｍｍ
平行部の長さＬ；６０ｍｍ
評線間距離；５０ｍｍ
肩部の半径Ｒ；２０ｍｍ
つかみ部の幅Ｗ２；２０ｍｍ
耐久性試験条件は次に示すとおりである。
【００７３】
繰り返し最大応力；５５０Ｎ／ｍｍ２
繰り返し最小応力；８０Ｎ／ｍｍ２
雰囲気温度；２５０℃
繰り返し周期；１５Ｈｚ
図３および表１に示すように、高温下での疲労試験による繰り返し耐久回数は、結晶配向比Ｉ（２００）／Ｉ（１１１）が５０を下回る比較例１，２のサンプルＨ，Ｉでは約１３万回と小さく、合格基準の２０万回に達しないが、結晶配向比Ｉ（２００）／Ｉ（１１１）がそれぞれ１１３，１３２，１６９，２４６，１９８，１４７，１１４の実施例１〜７のサンプルＡ〜Ｇではそれぞれ約２５万回、約３９万回、１００万回以上、１００万回以上、１００万回以上、１００万回以上、１００万回以上となり、合格基準の２０万回を大きく超えた。なお、結晶配向比が１００付近のものは繰り返し耐久回数がばらつく傾向にある。結晶配向比が高くなるに従って繰り返し耐久回数は増加し、そのばらつきは小さくなる傾向にある。また、比較例３のサンプルＪでは膜成長が不健全であったために結晶配向比を測定することができなかった。
【００７４】
以上は、金属ベルトについて行った評価試験の結果であるが、これを金属基材として有する被覆ベルトについても同様の試験を用いて評価することができる。
【００７５】
【表１】
2004183033.tif 000003
【００７６】
【発明の効果】
本発明によれば、結晶配向比Ｉ（２００）／Ｉ（１１１）が８０以上２５０以下の（２００）面優先成長の結晶配向性を有するので、耐久性に優れた長寿命の金属ベルト及び被覆ベルトが提供される。
【００７７】
本発明の金属ベルト及び被覆ベルトは、電子写真複写機などの画像形成装置における定着ベルトなどとして好適である。
【図面の簡単な説明】
【図１】本発明の被覆ベルトを示す断面図。
【図２】本発明の金属ベルトの評価試験に用いた試験片を示す図。
【図３】各種配向性の金属ベルトについて耐久性試験した結果を示す特性図。
【符号の説明】
１…金属基材（金属ベルト）
２…弾性層（シリコーンゴム）
３…離型層（ＰＦＡ樹脂）
４…摺動層（ポリイミド樹脂）
１０…被覆ベルト
２０…試験片
【図１】
2004183033.tif 000004
【図２】
2004183033.tif 000005
【図３】
2004183033.tif 000006